СПОСОБ РАСКРОЯ КРУГЛЫХ ЛЕСОМАТЕРИАЛОВ, ПОРАЖЕННЫХ ЯДРОВОЙ ГНИЛЬЮ
METHOD FOR CUTTING OF ROUND TIMBER AFFECTED WITH HEART ROT

Изобретение относится к лесной промышленности и может быть использовано для изготовления строительного, декоративно-отделочного и кровельного материала.
Известен секторный способ раскроя круглых лесоматериалов, имеющих ядровую гниль, заключающийся в том, что круглый лесоматериал делится пропилами по радиусу на сектора, из которых по касательной к годичным слоям выпиливаются пиломатериалы [1].
Недостатком этого способа раскроя является большой диапазон размеров получаемой продукции и высокий процент отходов.
Известен также способ раскроя круглых лесоматериалов, имеющих ядровую гниль, включающий раскрой лесоматериалов на сектора, раскрой секторов на части, выпрямление полученных частей и крепление их между собой [2].
Недостатком прототипа является пониженное качество и величина выхода конечной продукции, получаемые вследствие возникновения напряжений растяжения и сжатия при выпрямлении заготовок, повышенная энергоемкость процесса получения выходной продукции, узкая область применения конечной продукции.
Целью изобретения является повышение выхода качественной однородной продукции, снижение энергоемкости процесса, расширение области применения выходной продукции.
Это достигается тем, что полученные сектора торцуются по длине и делятся на части по криволинейной образующей режущего инструмента, имеющего, например, форму цилиндра, смещая плоскость деления по биссектрисе угла сектора; полученные части сушат, сортируют по качественным и геометрическим характеристикам. В связи с тем, что получаемые части имеют различную геометрию, производят их продольный раскрой. Варьирование параметров выходной продукции осуществляется путем изменения угла сектора, изменения радиуса образующей режущего инструмента и изменения величины смещения криволинейной плоскости деления по биссектрисе угла сектора. Варьирование величины угла сектора оказывает влияние на изменение длины волны получаемого материала L, фиг.6, варьирование величины радиуса образующей режущего инструмента оказывает влияние на величину амплитуды получаемого материала А, фиг.6, варьирование величины смещения криволинейной плоскости деления по биссектрисе угла сектора оказывает влияние на величину толщины получаемого материала. Соединение полученных частей производится путем их переворота относительно друг друга на 180° и крепления встык между собой. Возможно соединение получаемых частей путем их укладки друг за другом и крепления к плоскости основы.
На фиг.1 изображен раскраиваемый круглый лесоматериал; на фиг.2 - разрез А-А на фиг.1; на фиг.3 изображен полученный сектор; на фиг.4 - разрез Б-Б на фиг.3; на фиг.5 изображен лесоматериал, выделен сектор и обозначены плоскости деления на заготовки; на фиг.6, 7 и 8 изображены способы укладки и крепления частей к плоскости основы.
Способ раскроя круглых лесоматериалов осуществляется следующим образом.
Производят деление лесоматериала 1 на сектора 2 в продольном направлении в плоскостях, проходящих через центры в вершине и комле; сектора 2 торцуют по длине 3 и делят на части 4 по криволинейной образующей режущего инструмента, имеющего, например, форму цилиндра, смещая плоскость деления по биссектрисе угла сектора 2, при этом возможно варьирование параметров выходной продукции путем изменения угла сектора, изменения радиуса образующей режущего инструмента и изменения величины смещения криволинейной плоскости деления по биссектрисе угла сектора. Изменение угла сектора оказывает влияние на изменение длины волны получаемого материала L, фиг.6; варьирование радиуса образующей режущего инструмента оказывает влияние на амплитуду получаемого материала А, фиг.6, изменение величины смещения криволинейной плоскости деления по биссектрисе угла сектора оказывает влияние на изменение толщины получаемого материала; полученные части 4 сушат, сортируют по качественным и геометрическим характеристикам, вследствие того, что части 4 имеют различную геометрию, производят их продольное деление, затем производят разворот частей относительно друг друга на 180° и крепление встык между собой. Возможно соединение полученных частей путем их укладки друг за другом и крепление к плоскости основы.
Использование данного изобретения возможно при раскрое здоровой древесины и позволит повысить выход качественной однородной продукции при раскрое древесины, пораженной ядровой гнилью, понизить энергоемкость процесса получения выходной продукции и расширить ее функциональное назначение.
Источники информации
1. Аксенов П.П., Макаров Н.С., Прохоров И.К., Тюкина Ю.П. Технология пиломатериалов. - М.: Лесная промышленность, 1976. - с.480.
2. Патент РФ №2283218, B27B 1/00, 2006.